ВЫСОКОЕ СОДЕРЖАНИЕ ГИДРОКСИЭТИЛИРОВАННОГО КРАХМАЛА И ДИСПЕРГАТОРА В ГИПСОВОЙ СТЕНОВОЙ ПЛИТЕ

1. Легковесная гипсовая стеновая плита с высокой прочностью, содержащая:
отвердевшую гипсовую композицию, сформированную между двумя существенно параллельными покрывными листами, причем отвердевшую гипсовую композицию получают с использованием гипсосодержащей суспензии, включающей:
воду, строительный гипс, гидроксиэтилированный крахмал, нафталинсульфонатный диспергатор и триметафосфат натрия, где гидроксиэтилированный крахмал присутствует в количестве приблизительно от 0,5 до 10 мас.% относительно массы строительного гипса, нафталинсульфонатный диспергатор присутствует в количестве приблизительно от 0,1 до 3,0 мас.% относительно массы строительного гипса, и триметафосфат натрия присутствует в количестве приблизительно от 0,1 до 0,4 мас.% относительно массы строительного гипса.
2. Легковесная гипсовая стеновая плита с высокой прочностью по п.1, при этом нафталинсульфонатный диспергатор находится в виде водного раствора, содержащего приблизительно от 40 до 45 мас.% нафталинсульфоната и водный раствор присутствует в количестве приблизительно от 0,5 до 2,5 мас.% относительно массы строительного гипса.
3. Легковесная гипсовая стеновая плита с высокой прочностью по п.1, при этом гидроксиэтилированный крахмал присутствует в количестве приблизительно 3 мас.% относительно массы строительного гипса.
4. Легковесная гипсовая стеновая плита с высокой прочностью по п.1, при этом стеновая плита имеет массу в сухом состоянии приблизительно от 1000 до 1400 lb/MSF.
5. Легковесная гипсовая стеновая плита с высокой прочностью по п.3, при этом стеновая плита имеет массу в сухом состоянии приблизительно 1200 lb/MSF.
6. Легковесная гипсовая стеновая плита с высокой прочностью по п.1, при этом отношение вода/гипс составляет приблизительно 0,8.
7. Гипсосодержащая суспензия, содержащая: воду, строительный гипс, гидроксиэтилированный крахмал, нафталинсульфонатный диспергатор и триметафосфат натрия, где гидроксиэтилированный крахмал присутствует в количестве приблизительно от 0,5 до 10 мас.% относительно массы строительного гипса, нафталинсульфонатный диспергатор присутствует в количестве приблизительно от 0,1 до 3,0 мас.% относительно массы строительного гипса, и триметафосфат натрия присутствует в количестве приблизительно от 0,1 до 0,4 мас.% относительно массы строительного гипса.
8. Гипсосодержащая суспензия по п.7, где нафталинсульфонатный диспергатор присутствует в количестве приблизительно от 0,5 до 1,5 мас.% относительно массы строительного гипса.
9. Гипсосодержащая суспензия, содержащая: воду, строительный гипс, гидроксиэтилированный крахмал и нафталинсульфонатный диспергатор, где гидроксиэтилированный крахмал присутствует в количестве приблизительно от 0,5 до 10 мас.% относительно массы строительного гипса, при этом триметафосфат натрия присутствует в количестве приблизительно от 0,1 до 0,4 мас.% относительно массы гипса, и нафталинсульфонатный диспергатор находится в виде водного раствора, содержащего приблизительно от 40 до 45 мас.% нафталинсульфоната, и водный раствор присутствует в количестве приблизительно от 0,5 до 3,0 мас.% относительно массы строительного гипса.
10. Гипсосодержащая суспензия по п.9, где гидроксиэтилированный крахмал присутствует в количестве приблизительно 3 мас.% относительно массы строительного гипса, триметафосфат натрия присутствует в количестве приблизительно 0,3 мас.% относительно массы строительного гипса, и нафталинсульфонатный диспергатор находится в виде водного раствора, содержащего приблизительно от 40 до 45 мас.% нафталинсульфоната, и водный раствор присутствует в количестве приблизительно 1,5 мас.% относительно массы строительного гипса.